(57)【特許請求の範囲】
【請求項１】
白金、コバルト、及びコバルトより融点の低い少なくとも１種の金属Ｍからなる触媒成分がカーボン担体上に担持された燃料電池用３元系電極触媒の製造方法であって、触媒成分中の白金：コバルト：金属Ｍの組成（原子割合）を１：０．１１〜０．１９：０．０２〜０．１１とし、これら白金、コバルト及び金属Ｍを９６２〜１４９５℃で合金化することを特徴とする燃料電池用３元系電極触媒の製造方法。
【請求項２】
前記金属Ｍが、マンガン、銅、金、銀、ニッケル、及び亜鉛から選択される１種以上であることを特徴とする請求項１に記載の燃料電池用３元系電極触媒の製造方法。
【請求項３】
請求項１又は２に記載の製造方法によって得られた燃料電池用電極触媒を備えた固体高分子型燃料電池。
【発明の詳細な説明】
【技術分野】
【０００１】
本発明は、白金合金触媒の性能向上を図った燃料電池用３元系電極触媒の製造方法、及びそれを用いた固体高分子型燃料電池に関する。
【背景技術】
【０００２】
固体高分子型燃料電池に使用されるガス拡散性の電極は、イオン交換樹脂で被覆された触媒担持カーボンを含有する触媒層と、この触媒層に反応ガスを供給すると共に電子を集電するガス拡散層とからなる。そして、触媒層内には、構成材料となるカーボンの二次粒子間或いは三次粒子間に形成される微小な細孔からなる空隙部が存在し、当該空隙部が反応ガスの拡散流路として機能している。
【０００３】
従来、高分子電解質型燃料電池の電極触媒のカソード及びアノード触媒としては、白金又は白金合金等の貴金属をカーボンブラックに担持した触媒が用いられてきた。白金担持カーボンブラックは、塩化白金酸水溶液に、亜硫酸水素ナトリウムを加えた後、過酸化水素水と反応させ、生じた白金コロイドをカーボンブラックに担持させ、洗浄後、必要に応じて熱処理することにより調製するのが一般的である。高分子電解質型燃料電池の電極は、白金担持カーボンブラックを高分子電解質溶液に分散させてインクを調製し、そのインクをカーボンペーパーなどのガス拡散基材に塗布し、乾燥することにより作製される。この２枚の電極で高分子電解質膜を挟み、ホットプレスをすることにより電解質膜−電極接合体（ＭＥＡ）が組み立てられる。
【０００４】
白金は高価な貴金属であり、少ない担持量で十分な性能を発揮させることが望まれている。そのため、より少量で触媒活性を高める検討がなされており、例えば、下記特許文献１には、運転中の白金粒子の成長が抑制され、高い耐久性能を有する燃料電池用電極触媒を提供することを目的として、導電性炭素材料、前記導電性炭素材料に担持された、酸性条件下で白金より酸化されにくい金属粒子、および前記金属粒子の外表面を覆う白金からなる電極触媒が開示されている。具体的には、金属粒子として、金、クロム、鉄、ニッケル、コバルト、チタン、バナジウム、銅、およびマンガンより選ばれた少なくとも一種の金属と白金とからなる合金が例示されている。
【０００５】
また、下記特許文献２には、優れたカソード分極特性を有し、高い電池出力を得ることを目的として、カソードの触媒層に白金及び白金合金からなる群から選ばれる金属触媒に加えて所定量の鉄又はクロムを有する金属錯体を含有させることが記載されており、これによりカソードにおける分極特性を向上させている。具体的には、アノードと、カソードと、アノードとカソードとの間に配置された高分子電解質膜とを備えた固体高分子型燃料電池であって、カソードが、ガス拡散層と、当該ガス拡散層と高分子電解質膜との間に配置される触媒層とを備えており、白金及び白金合金からなる群から選ばれる貴金属触媒と、鉄又はクロムを含む金属錯体とが前記触媒層に含有されており、かつ、金属錯体は、当該金属錯体と貴金属触媒との合量の１〜４０モル％含まれる。
【０００６】
更に、下記特許文献３には、カーボン担体上に白金−金合金を析出させ、次いでニッケル、コバルト及びマンガンから選択される２種以上の金属の有機酸アミンを添加し且つ低温で加熱して、白金−金合金とニッケル、コバルト及びマンガンから選択される２種以上の金属を合金させることによって得られる白金合金触媒が開示されている。なお、特許文献３で具体的に開示されている触媒成分は、白金：コバルト：金：マンガン＝４０〜９０：４〜２８：１〜８：４〜２８である。
【先行技術文献】
【特許文献】
【０００７】
【特許文献１】特開２００２−２８９２０８号公報
【特許文献２】特開２００２−１５７４４号公報
【特許文献３】特開平４−１４１２３６号公報
【発明の概要】
【発明が解決しようとする課題】
【０００８】
特許文献１、２に記載の触媒は、四電子還元性能が十分ではなく、より高性能の触媒の開発が望まれていた。
【０００９】
また、コバルトは電気特性がよく、従来から合金触媒として利用されている。しかしコバルトの融点が高いため、白金と合金化するためには大量のエネルギーが必要であり、さらに高融点であるため白金と混合しにくい。また大量のエネルギーを付与する際、高温で固溶化すると、触媒金属の粒径が大きくなるため発電性能が低下する。よって、特許文献３に記載の白金合金触媒の製造方法では、大量のエネルギーを必要とする上に、合金化が十分でなく、触媒活性も高くなかった。
【００１０】
本発明は、白金、コバルト、及び第３金属Ｍとからなる触媒成分がカーボン担体上に担持された燃料電池用３元系電極触媒の、少ないエネルギーで合金化を達成し、得られた燃料電池用触媒を高性能とする製造方法を提供することを目的とする。
【課題を解決するための手段】
【００１１】
本発明者らは、特定の第３金属Ｍを選択し、且つ特定の温度で合金化することで上記課題が解決されることを見出し、本発明に到達した。
【００１２】
即ち、第１に、本発明は、白金、コバルト、及びコバルトより融点の低い少なくとも１種の金属Ｍとからなる触媒成分がカーボン担体上に担持された燃料電池用３元系電極触媒の製造方法の発明であって、触媒成分中の白金：コバルト：金属Ｍの組成（原子割合）を１：０．１１〜０．１９：０．０２〜０．１１とし、これら白金、コバルト及び金属Ｍを、金属Ｍの融点より高くコバルトの融点より低い温度で合金化することを特徴とする。
【００１３】
本発明により製造された燃料電池用３元系電極触媒は十分に合金化され、触媒成分の粒径が肥大化していないことから、発電性能に優れている。つまり、コバルトより融点の低い金属Ｍを利用し、金属Ｍの融点より高くかつコバルトの融点より低い温度で処理することで、液体化した金属Ｍがコバルトを固溶化し、更に白金を固溶化することで３元系合金が得られ、低エネルギー（低温）で３元系触媒を作製することかできる。この結果、触媒成分の粒径が増大することが防がれるため、発電性能が向上する。
【００１４】
また、コバルトと金属Ｍのモル比が１：１〜９．５：１であるとき、発電特性が向上する３元系電極触媒が得られ、白金の使用量を低減することができる。コバルトと金属Ｍのモル比が１：１未満のとき（＝コバルトの量が少ないとき）は、活性に寄与する金属が低下するため、電気特性が低下する。コバルトと金属Ｍのモル比が９．５：１より大きいとき（＝コバルトの量が多いとき）は、コバルトを固溶化できる金属Ｍの量が少ないため、コバルト全てを固溶化することができず、さらには白金全てを固溶化することができないため、３元系触媒としての効果が得られない。
【００１５】
本発明で製造する３元系電極触媒の触媒成分の１つである金属Ｍはコバルトより融点の低い金属から選択される。コバルトの融点が１４９５℃であることから、マンガン（融点：１２４６℃）、銅（融点：１０８４．４℃）、金（融点：１０６４．２℃）、銀（融点：９６１℃）、ニッケル（融点：１４５５℃）、及び亜鉛（融点：４１９．５℃）などが好ましく例示される。なお、本発明は燃料電池用３元系電極触媒の製造方法にかかるものであるが、金属Ｍは１種以上用いてもよい。
【００１６】
本発明では、上記金属Ｍを用いた場合、合金化温度として９６２〜１４９５℃が具体的範囲として好ましい。
【００１７】
第２に、本発明は、上記の方法により製造された燃料電池用電極触媒を備えた固体高分子型燃料電池に関する。
【発明の効果】
【００１８】
本発明の燃料電池用電極触媒は、従来の白金合金触媒と比べて、四電子還元性能が高く高活性である。
【図面の簡単な説明】
【００１９】
【図１】実施例と比較例で用いたＰｔとＣｏ以外の金属の融点を示す。
【図２】金属種と初期性能の結果を示す。
【図３】Ｃｏ：Ｍｎの比率と触媒性能の関係を示す。
【発明を実施するための形態】
【００２０】
以下、実施例および比較例によって本発明をさらに詳細に説明する。
【００２１】
［実施例：Ｐｔ−Ｃｏ−Ｍｎ／Ｃ触媒の調製］
下記の手順により、Ｐｔ−Ｃｏ−Ｍｎ／Ｃ触媒を調製した。
［実施例１］
市販品ＫｅｔｊｅｎＥＣ（ケッチェンブラックインターナショナル製）５．０ｇと白金４．５４ｇを含むヘキサヒドロキソ白金硝酸溶液と硝酸ＣｏをＣｏ量０．４ｇとし、硝酸ＭｎをＭｎ量０．０８ｇとなるように純水０．５Ｌに加え分散させた。これに０．１Ｎアンモニア約１００ｍＬを添加してｐＨを約１０とし、それぞれ水酸化物を形成させカーボン上に析出させた。
【００２２】
この分散液をろ過し、得られた粉末を１００℃で１０時間真空乾燥させた。次に水素ガス中で４００℃、２時間保持して還元処理した後、窒素ガス中で１０００℃、１０時間保持して合金化し、触媒粉末を得た。
【００２３】
得られた触媒粉末の廃液分析からはＰｔは検出されず、すべてのＰｔが担持されたことを確認した。この触媒粉末を１．０Ｎ硝酸で攪拌した。攪拌は室温で２時間行った。攪拌した溶液をろ過し、ろ液の廃液分析（Ｐｔ、Ｃｏ、Ｍｎの定量）から、Ｐｔ：４５．４０ｗｔ％、Ｃｏ：１．５７ｗｔ％、Ｍｎ：１．４３ｗｔ％、Ｃ：５１．００ｗｔ％であった。ここで、コバルトとマンガンをモル比で比較すると１．０：１．０であった。さらに、触媒の粒径はＸＲＤのＰｔ（１１１）面のピーク位置から算出（シェラー式）し５．０ｎｍであった。添加元素の固溶はＥＤＸ分析での粒子の組成から確認した。
【００２４】
［実施例２］
硝酸Ｍｎの添加量を低減させ、実施例１の触媒作製と同様な方法で触媒を作製した。得られた触媒組成はＰｔ：４５．５０ｗｔ％、Ｃｏ：１．７５ｗｔ％、Ｍｎ：１．２５ｗｔ％、Ｃ：５１．５０ｗｔ％であった。ここでコバルトとマンガンをモル比で比較すると１．３：１．０であった。
【００２５】
［実施例３］
硝酸Ｍｎの添加量を低減させ、実施例１の触媒作製と同様な方法で触媒を作製した。得られた触媒組成はＰｔ：４６．５０ｗｔ％、Ｃｏ：２．６ｗｔ％、Ｍｎ：０．４ｗｔ％、Ｃ：５０．５０ｗｔ％であった。ここでコバルトとマンガンをモル比で比較すると６．１：１．０であった。
【００２６】
［実施例４］
硝酸Ｍｎの添加量を低減させ、実施例１の触媒作製と同様な方法で触媒を作製した。得られた触媒組成はＰｔ：４６．７０ｗｔ％、Ｃｏ：２，７２ｗｔ％、Ｍｎ：０．２８ｗｔ％、Ｃ：５０．３０ｗｔ％であった。ここでコバルトとマンガンをモル比で比較すると９．１：１．０であった。
【００２７】
［比較例１］
硝酸Ｃｏの添加量を低減させ、実施例１の触媒作製と同様な方法で触媒を作製した。得られた触媒組成はＰｔ：４６．５０ｗｔ％、Ｃｏ：０．３ｗｔ％、Ｍｎ：２．７ｗｔ％、Ｃ：５０．５０ｗｔ％であった。ここでコバルトとマンガンをモル比で比較すると０．１：１．０であった。
【００２８】
［比較例２］
硝酸Ｃｏの添加量を低減させ、実施例１の触媒作製と同様な方法で触媒を作製した。得られた触媒組成はＰｔ：４６．００ｗｔ％、Ｃｏ：１．３５ｗｔ％、Ｍｎ：１．６５ｗｔ％、Ｃ：５１．００ｗｔ％であった。ここでコバルトとマンガンをモル比で比較すると０．８：１．０であった。
【００２９】
［比較例３］
硝酸Ｍｎの添加量を低減させ、実施例１の触媒作製と同様な方法で触媒を作製した。得られた触媒組成はＰｔ：４７．００ｗｔ％、Ｃｏ：２．７５ｗｔ％、Ｍｎ：０．２５ｗｔ％、Ｃ：５０．００ｗｔ％であった。ここでコバルトとマンガンをモル比で比較すると１０．３：１．０であった。
【００３０】
［比較例４］
硝酸Ｍｎの添加量を低減させ、実施例１の触媒作製と同様な方法で触媒を作製した。得られた触媒組成はＰｔ：４５．４０ｗｔ％、Ｃｏ：２．７８ｗｔ％、Ｍｎ：０．２２ｗｔ％、Ｃ：５１．６０ｗｔ％であった。ここでコバルトとマンガンをモル比で比較すると１１．８：１．０であった。
【００３１】
［実施例５］
硝酸Ｍｎを塩化Ａｕとし、実施例１の触媒作製と同様な方法で触媒を作製した。得られた触媒組成はＰｔ：４５．８０ｗｔ％、Ｃｏ：１．８４ｗｔ％、Ａｕ：１．１６ｗｔ％、Ｃ：５１．２０ｗｔ％であった。ここでコバルトと金をモル比で比較すると５．３：１．０であった。
【００３２】
［実施例６］
硝酸Ｍｎを硫酸Ｃｕとし、実施例１の触媒作製と同様な方法で触媒を作製した。得られた触媒組成はＰｔ：４５．４０ｗｔ％、Ｃｏ：２．４８ｗｔ％、Ｃｕ：０．５２ｗｔ％、Ｃ：５１．６０ｗｔ％であった。ここでコバルトと銅をモル比で比較すると５．１．：１．０であった。
【００３３】
［実施例７］
硝酸Ｍｎを硝酸Ａｇとし、実施例１の触媒作製と同様な方法で触媒を作製した。得られた触媒組成はＰｔ：４５．９０ｗｔ％、Ｃｏ：２．２４ｗｔ％、Ａｇ：０．７６ｗｔ％、Ｃ：５１．１０ｗｔ％であった。ここでコバルトと銀をモル比で比較すると５．４：１．０であった。
【００３４】
［比較例５］
硝酸Ｍｎを硝酸Ｆｅとし、実施例１の触媒作製と同様な方法で触媒を作製した。得られた触媒組成はＰｔ：４７．００ｗｔ％、Ｃｏ：２．５３ｗｔ％、Ｆｅ：０．４７ｗｔ％、Ｃ：５０．００ｗｔ％であった。ここでコバルトと鉄をモル比で比較すると５．１：１．０であった。
【００３５】
［比較例６］
硝酸Ｍｎを硝酸Ｃｒとし、実施例１の触媒作製と同様な方法で触媒を作製した。得られた触媒組成はＰｔ：４６．３０ｗｔ％、Ｃｏ：２．５６ｗｔ％、Ｃｒ：０．４４ｗｔ％、Ｃ：５０．７０ｗｔ％であった。ここでコバルトとクロムをモル比で比較すると５．１：１．０であった。
【００３６】
［比較例７］
硝酸Ｍｎを硝酸Ｒｈとし、実施例１の触媒作製と同様な方法で触媒を作製した。触媒組成はＰｔ：４７．３０ｗｔ％、Ｃｏ：２．２２ｗｔ％、Ｒｈ：０．７８ｗｔ％、Ｃ：４９．３０ｗｔ％であった。ここでコバルトとロジウムをモル比で比較すると５．３：１．０であった。
【００３７】
［初期性能測定］
初期段階での触媒性能を比較するため初期電圧測定を以下に示すように実施した。単セルのセル温度を８０℃に設定し、カソード側の電極に加湿バブラを通過させた加湿空気をＲＨ１００、ストイキ比７．５、アノード側の電極に加湿バブラを通過させた加湿水素をＲＨ１００、ストイキ比７．５で供給し、電子負荷を用いて電流電圧特性を測定した。各電極のＰｔ量はともに０．３ｍｇ／ｃｍ２とした。
【００３８】
表１に、上記実施例１〜７、比較例１〜７について、触媒組成とその数値処理結果、及び電池性能をまとめる。
【００３９】
【表１】
0005489740.tif 000002
【００４０】
図１に、実施例と比較例で用いたＰｔとＣｏ以外の金属の融点を示す。３元系合金化の課題は３つの元素が完全に固溶することである。本発明ではＰｔとＣｏの高活性種に第３の元素を合金化させることを特徴としている。ここで、第３の金属Ｍとして、Ｃｏより融点の低い金属を選択することで、低融点で且つ３つの元素を固溶させ、高活性な触媒を得ることができる。
【００４１】
次にＰｔとＣｏの高活性種に第３の元素を合金化させた触媒の評価結果を示す。サンプルは表１より、実施例３、５、６、７、比較例５、６、７を選んだ。図２に、金属種と初期性能の結果を示す。なお、サンプル間の評価はＣｏ：金属Ｍ＝５：１を狙って作製した。比率の違いによる性能差が起こらない範囲で測定した。
【００４２】
図２の結果、図１に示すＣｏよりも低融点の金属では高活性な触媒であることがわかる。３元合金の合金化効果によるものと推測される。
【００４３】
また、表２に、ＰｔとＣｏとＭｎを固定し、Ｃｏ：Ｍｎの比率を変化させた触媒の性能を調べた。図３に、Ｃｏ：Ｍｎの比率と触媒性能の関係を示す。
【００４４】
【表２】
0005489740.tif 000003
【００４５】
表２及び図３から、Ｃｏ：Ｍｎの比率が１：１〜９．５：１の範囲で特異的に高性能を得ることができることが分かる。
【産業上の利用可能性】
【００４６】
本発明の燃料電池用電極触媒は、四電子還元性能が高く高活性であり、高価な白金使用量の低減に役立つ。これにより、燃料電池の実用化と普及に貢献する。
【図１】
0005489740.tif 000004
【図２】
0005489740.tif 000005
【図３】
0005489740.tif 000006